ПРИМЕНЕНИЕ МОНОЗАМЕЩЕННОГО ЯНТАРНОГО АНГИДРИДА

1. Применение, по меньшей мере, одного монозамещенного янтарного ангидрида до или во время компаундирования полимерной композиции, содержащей полимолочную кислоту в качестве полимерного компонента и, по меньшей мере, один материал, содержащий карбонат кальция, в качестве наполнителя, для уменьшения разложения полимера во время переработки и/или для уменьшения скорости течения расплава такой компаундированной полимерной композиции, по меньшей мере, на 10% согласно измерению в соответствии с документом DIN EN ISO 1133-1:2011 (методика А, 2,16 кг, 210°С, гранулы) в сопоставлении с тем, что имеет место для той же самой полимерной композиции, которая была подвергнута обработке тем же самым образом без, по меньшей мере, одного монозамещенного янтарного ангидрида.
2. Применение по п. 1, где, по меньшей мере, один монозамещенный янтарный ангидрид состоит из янтарного ангидрида, монозамещенного при использовании группы, выбираемой из линейной, разветвленной, алифатической и циклической группы, содержащей в заместителе совокупное количество атомов углерода в диапазоне от С2 до С30, а в случае разветвленных групп С3-С30, предпочтительно от С3 до С25, а наиболее предпочтительно от С4 до С20.
3. Применение по любому из предшествующих пунктов, где, по меньшей мере, один монозамещенный янтарный ангидрид является, по меньшей мере, одним алкилмонозамещенным янтарным ангидридом, предпочтительно, по меньшей мере, одним алкилмонозамещенным янтарным ангидридом, выбираемым из группы, состоящей из этилянтарного ангидрида, пропилянтарного ангидрида, бутилянтарного ангидрида, триизобутилянтарного ангидрида, пентилянтарного ангидрида, гексилянтарного ангидрида, гептилянтарного ангидрида, октилянтарного ангидрида, нонилянтарного ангидрида, децилянтарного ангидрида, додецилянтарного ангидрида, гексадеканилянтарного ангидрида, октадеканилянтарного ангидрида и их смесей, и/или, по меньшей мере, одним алкенилмонозамещенным янтарным ангидридом, предпочтительно, по меньшей мере, одним алкенилмонозамещенным янтарным ангидридом, выбираемым из группы, включающей этенилянтарный ангидрид, пропенилянтарный ангидрид, бутенилянтарный ангидрид, триизобутенилянтарный ангидрид, пентенилянтарный ангидрид, гексенилянтарный ангидрид, гептенилянтарный ангидрид, октенилянтарный ангидрид, ноненилянтарный ангидрид, деценилянтарный ангидрид, додеценилянтарный ангидрид, гексадеценилянтарный ангидрид, октадеценилянтарный ангидрид и их смеси.
4. Применение по любому из предшествующих пунктов, где, по меньшей мере, один монозамещенный янтарный ангидрид используют до компаундирования полимерной композиции таким образом, чтобы, по меньшей мере, один монозамещенный янтарный ангидрид и/или его солевые продукты реакции присутствовали бы на поверхности, по меньшей мере, одного материала, содержащего карбонат кальция.
5. Применение по любому из предшествующих пунктов, где, по меньшей мере, один монозамещенный янтарный ангидрид используют во время компаундирования полимерной композиции таким образом, чтобы, по меньшей мере, один монозамещенный янтарный ангидрид был бы введен при смешивании в контакт с полимерной композицией, содержащей полимолочную кислоту в качестве полимерного компонента и, по меньшей мере, один материал, содержащий карбонат кальция, в качестве наполнителя.
6. Применение по любому из предшествующих пунктов, где, по меньшей мере, один монозамещенный янтарный ангидрид и/или его солевые продукты реакции присутствуют в полимерной композиции в количестве, составляющем, по меньшей мере, 0,1% (масс.) при расчете на совокупную сухую массу, по меньшей мере, одного материала наполнителя, содержащего карбонат кальция, предпочтительно в количестве в диапазоне от 0,1 до 4,0% (масс.), более предпочтительно в количестве в диапазоне от 0,1 до 3,0% (масс.), еще более предпочтительно в количестве в диапазоне от 0,2 до 2,0% (масс.), еще более предпочтительно в количестве в диапазоне от 0,3 до 1,5% (масс.), а наиболее предпочтительно в количестве в диапазоне от 0,4 до 1,2% (масс.).
7. Применение по любому из предшествующих пунктов, где полимерный компонент состоит только из полимолочной кислоты.
8. Применение по любому из предшествующих пунктов, где, по меньшей мере, один монозамещенный янтарный ангидрид и/или его солевые продукты реакции присутствуют в полимерной композиции в количестве, составляющем, по меньшей мере, 0,005% (масс.) при расчете на совокупную массу полимерного компонента, предпочтительно в количестве в диапазоне от 0,01 до 5,0% (масс.), более предпочтительно в количестве в диапазоне от 0,02 до 1,0% (масс.), еще более предпочтительно в количестве в диапазоне от 0,03 до 0,8% (масс.), еще более предпочтительно в количестве в диапазоне от 0,05 до 0,5% (масс.), а наиболее предпочтительно в количестве в диапазоне от 0,07 до 0,3% (масс.).
9. Применение по любому из предшествующих пунктов, где материал, содержащий карбонат кальция, выбирают из группы, состоящей из тонкоизмельченного карбоната кальция, предпочтительно мрамора, известняка, доломита и/или мела, осажденного карбоната кальция, предпочтительно фатерита, кальцита и/или арагонита, и их смесей, более предпочтительно материал, содержащий карбонат кальция, представляет собой тонкоизмельченный карбонат кальция.
10. Применение по любому из предшествующих пунктов, где материал, содержащий карбонат кальция, характеризуется
d
50
значением рассчитываемого через массу медианного размера частиц  в диапазоне от 0,1 мкм до 10 мкм, предпочтительно в диапазоне от 0,25 мкм до 7 мкм, более предпочтительно в диапазоне от 0,5 мкм до 5 мкм, а наиболее предпочтительно в диапазоне от 0,7 мкм до 4 мкм, и/или
d
98
верхней отсечкой фракции () ≤15 мкм, предпочтительно ≤12,5 мкм, более предпочтительно≤10 мкм, а наиболее предпочтительно ≤7,5 мкм, и/или
2
2
2
площадью удельной поверхности (БЭТ) в диапазоне от 0,5 до 150 м/г согласно измерению при использовании азота и метода БЭТ в соответствии с документом ISO 9277:2010, предпочтительно от 1 до 60 м/г, а более предпочтительно от 1,5 до 15 м/г, и/или
остаточным совокупным уровнем влагосодержания в диапазоне от 0,01% (масс.) до 1% (масс.) при расчете на совокупную сухую массу, по меньшей мере, одного материала, содержащего карбонат кальция, предпочтительно от 0,02% (масс.) до 0,5% (масс.), более предпочтительно от 0,03% (масс.) до 0,3% (масс.), а наиболее предпочтительно от 0,04% (масс.) до 0,15% (масс.).
11. Применение по любому из предшествующих пунктов, где материал, содержащий карбонат кальция, присутствует в полимерной композиции в количестве в диапазоне от 0,1 до 85% (масс.) при расчете на совокупную массу полимерного компонента, предпочтительно в количестве в диапазоне от 3 до 50% (масс.), более предпочтительно в количестве в диапазоне от 5 до 40% (масс.), а наиболее предпочтительно в количестве в диапазоне от 10 до 30% (масс.).
12. Применение по любому из предшествующих пунктов, где полимерная композиция содержит дополнительные добавки, такие как красящие пигменты, красители, воска, смазки, стабилизаторы окисления и/или УФ-стабилизаторы, антиоксиданты и другие наполнители, такие как тальк.
13. Применение по любому из предшествующих пунктов, где относительное удлинение при разрыве полимерной композиции увеличивается, по меньшей мере, на 40%, предпочтительно, по меньшей мере, на 100%, более предпочтительно, по меньшей мере, на 200%, а наиболее предпочтительно, по меньшей мере, на 300%, в сопоставлении тем, что имеет место для той же самой полимерной композиции без, по меньшей мере, одного монозамещенного янтарного ангидрида.
14. Применение по любому из предшествующих пунктов, где скорость течения расплава полимерной композиции уменьшается, по меньшей мере, на 15% согласно измерению в соответствии с документом DIN EN ISO 1133-1:2011 (методика А, 2,16 кг, 210°С, гранулы), предпочтительно, по меньшей мере, на 20%, а наиболее предпочтительно, по меньшей мере, на 25%, в сопоставлении с тем, что имеет место для той же самой полимерной композиции без, по меньшей мере, одного монозамещенного янтарного ангидрида.
15. Способ уменьшения разложения полимера во время переработки и/или уменьшения скорости течение расплава полимерной композиции, содержащей полимолочную кислоту в качестве полимерного компонента и, по меньшей мере, один материал, содержащий карбонат кальция, в качестве наполнителя, по меньшей мере, на 10% согласно измерению в соответствии с документом DIN EN ISO 1133-1:2011 (методика А, 2,16 кг, 210°С, гранулы) в сопоставлении с тем, что имеет место для той же самой полимерной композиции, которую подвергали обработке тем же самым образом без, по меньшей мере, одного монозамещенного янтарного ангидрида, при этом способ включает
а) подачу, по меньшей мере, одной полимолочной кислоты в качестве полимерного компонента и
b) подачу, по меньшей мере, одного материала, содержащего карбонат кальция, в качестве наполнителя и
с) подачу, по меньшей мере, одного монозамещенного янтарного ангидрида,
d) введение в контакт компонентов а), b) и с) в любом порядке и
е) компаундирование компонентов, введенных в контакт на стадии d).
16. Способ по п. 15, где на стадии введения в контакт d), во-первых, по меньшей мере, один материал, содержащий карбонат кальция, со стадии b) вводят при смешивании на одной или нескольких стадиях в контакт с, по меньшей мере, одним монозамещенным янтарным ангидридом со стадии с) таким образом, чтобы на поверхности упомянутого, по меньшей мере, одного материала, содержащего карбонат кальция, со стадии b) образовывался бы слой обработки, содержащий, по меньшей мере, один монозамещенный янтарный ангидрид и/или его солевые продукты (продукт) реакции, и, во-вторых, данный подвергнутый поверхностной обработке материал, содержащий карбонат кальция, вводят при смешивании на одной или нескольких стадиях в контакт с полимолочной кислотой.
17. Применение полимерной композиции, получаемой при использовании технологического процесса, включающего стадии
а) подачи, по меньшей мере, одной полимолочной кислоты в качестве полимерного компонента и
b) подачи, по меньшей мере, одного материала, содержащего карбонат кальция, в качестве наполнителя и
с) подачи, по меньшей мере, одного монозамещенного янтарного ангидрида,
d) введения в контакт компонентов а), b) и с) в любом порядке и
е) компаундирования компонентов, введенных в контакт на стадии d),
в продукции для личной гигиены, продукции медицинского назначения и для ухода за здоровьем, фильтрующей продукции, геотекстильной продукции, продукции для сельского хозяйства и плодоводства, продукции в сфере одежды, обуви и багажа, бытовой и промышленной продукции, упаковочной продукции, строительной продукции и тому подобном.
18. Изделие, содержащее полимерную композицию, получаемую при использовании технологического процесса, включающего стадии
а) подачи, по меньшей мере, одной полимолочной кислоты в качестве полимерного компонента и
b) подачи, по меньшей мере, одного материала, содержащего карбонат кальция, в качестве наполнителя и
с) подачи, по меньшей мере, одного монозамещенного янтарного ангидрида,
d) введения в контакт компонентов а), b) и с) в любом порядке и
е) компаундирования компонентов, введенных в контакт на стадии d),
где изделие выбирают из группы, включающей продукцию для личной гигиены, продукцию медицинского назначения и для ухода за здоровьем, фильтрующую продукцию, геотекстильную продукцию, продукцию для сельского хозяйства и плодоводства, продукцию в сфере одежды, обуви и багажа, бытовую и промышленную продукцию, упаковочную продукцию, строительную продукцию и тому подобное.